(57)【要約】【課題】高画質で、高速プリント可能な、デジタルの３次元画像情報から３次元画像を再生するホログラムを作成する方法を提供する。【解決手段】特定の画像変換装置、特定のホログラム露光装置及び特定の処理装置を使用する工程を含み、露光ヘッドを記録するＸ方向に連続的に走査し、感光材料をＹ方向に間欠的に搬送しながら感光材料面上に部分要素ホログラムを露光する方式であって、該露光光源は１μｓ以下の時間で繰り返し１００Hz以上の周波数でＳＬＭ上の画像表示と連動して間欠露光するものであり、該感光材料がハロゲン化銀粒子の数平均円相当径が１０ｎｍ以上５０ｎｍ以下で、レーザー光源に対して最適露光量が５００μJ/cm2以下であるハロゲン化銀感光材料であり、該感光材料の現像処理後のヘイズが２０以下で、回折効率が５０％以上である感光材料及び処理工程によって処理されるホログラム作成方法。【選択図】なし【特許請求の範囲】
【請求項１】
デジタルの３次元画像情報から３次元画像を再生するホログラムを作成するシステムにおいて下記の工程[4]から[6]を含むシステムであって
工程[4] 複数の２次元視差画像からなるデジタル画像情報を元にホログラフィックステレオグラム方式による記録画像に画像変換を行なう装置からなる工程
工程[5] 工程[4]の画像を用いてホログラフィックステレオグラム方式により特定のホログラム用ハロゲン化銀感光材料に３次元画像のホログラム露光を行なう露光装置からなる工程
工程[6] 工程[5]のプリントされたハロゲン化銀感光材料を処理する装置からなる工程
前記工程[5]の露光装置が複数の2次元視差画像から部分要素ホログラムを形成するように変換され合成された部分データを順次SLMに表示し、その画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示
と連動して間欠露光するものであり、前記工程[5]及び[6]に用いられるホログラム用ハロゲン化銀感光材料が支持体上に少なくとも１層の感光性ハロゲン化銀乳剤層を有するホログラム用ハロゲン化銀ホログラム感光材料であって、該ホログラム用ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該ホログラム用ハロゲン化銀感光材料の現像処理後のヘイズが２０以下であり、回折効率が５０%以上であるホログラム用ハロゲン化銀感光材料および、該ホログラム用ハロゲン化銀感光材料が現像処理工程によって処理されるものであることを特徴とするホログラム作成システム。
【請求項２】
請求項１の工程[4]の複数の２次元視差画像を下記の[1]から[3]の工程により取得する事を含むことを特徴とする請求項１に記載のホログラム作成システム。
工程[1] ３次元情報から２次元の複数視差画像を抽出する画像処理装置からなる工程
工程[2] 工程[1]の視差画像を転送する装置からなる工程
工程[3] 工程[2]の転送された視差画像をサーバーに保管する工程
【請求項３】
該ホログラムがフルカラーで再現されるように３次元情報からＲ、Ｇ、Ｂ３種の色分解画像情報を取得し、レーザーの光源波長とホログラム材料の再生波長にあわせてホログラム上の再生色の色バランスを取れるように調整する工程を含み、Ｒ、Ｇ、Ｂ３種のレーザー光源によって各色画像を露光するカラー再生ホログラムであって、該ハロゲン化銀感光材料が各Ｒ、Ｇ、Ｂ３種のレーザー光に感光性を持つように分光増感された請求項１または２に記載のホログラム作成システム。
【請求項４】
請求項２のホログラム作成システムにおいて工程[1]の３次元情報から複数の２次元視差画像を抽出する装置が視差取得方向に設置された複数のデジタルカメラによる実体撮影とその画像の補完処理により、実撮影された視差画像の間の方向からの視差画像を補完して作成することを含む画像処理装置であることを特徴とする請求項２に記載のホログラム作成システム。
【請求項５】
２次元視差画像の視差方向が縦横（フルパララックス）であることを特徴とする請求項１、２、３または４に記載のホログラム作成システム。
【請求項６】
複数の離れた[1]および[2]の工程を行なう写真スタジオ等の場所からデータが転送され１つの現像ラボなどの場所に設置した露光装置により集中してホログラムを作成することを特徴とする請求項２に記載のホログラム作成システム。
【請求項７】
デジタルの３次元画像情報から３次元画像を再生するホログラムを作成する方法において下記の工程[4]から[6]を含む方法であって
工程[4] 複数の２次元視差画像からなるデジタル画像情報を元にホログラフィックステレオグラム方式による記録画像に画像変換を行なう装置からなる工程
工程[5] 工程[4]によって画像変換された記録画像を用いてホログラフィックステレオグラム方式により特定のホログラム用ハロゲン化銀感光材料に３次元画像のホログラム露光を行なう露光装置からなる工程
工程[6] 工程[5]で露光されたハロゲン化銀感光材料を現像処理する装置からなる工程
前記工程[5]の露光装置が複数の2次元視差画像から部分要素ホログラムを形成するように変換され合成された部分データを順次SLMに表示し、SLMに表示したその画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示と連動して間欠露光するものであり、前記工程[5]及び[6]に用いられるホログラム用ハロゲン化銀感光材料が支持体上に少なくとも１層の感光性ハロゲン化銀乳剤層を有するホログラム用ハロゲン化銀ホログラム感光材料であって、該ホログラム用ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該ホログラム用ハロゲン化銀感光材料の現像処理後のヘイズが２０以下であり、回折効率が５０%以上であるホログラム用ハロゲン化銀感光材料および、該ホログラム用ハロゲン化銀感光材料が現像処理工程によって処理されるものであることを特徴とするホログラム作成方法。
【請求項８】
前記工程[4]の複数の２次元視差画像を取得する方法として、下記の[1]から[3]の工程を含むことを特徴とする請求項７に記載のホログラム作成方法。
工程[1] ３次元情報から２次元の複数視差画像を抽出する画像処理装置からなる工程
工程[2] 工程[1]の視差画像を転送する装置からなる工程
工程[3] 工程[2]の転送された視差画像をサーバーに保管する工程
【請求項９】
該ホログラム用ハロゲン化銀感光材料がフルカラーで再現されるように３次元情報からＲ、Ｇ、Ｂ３種の色分解画像情報を取得し、レーザーの光源波長とホログラム材料の再生波長にあわせてホログラム上の再生色の色バランスを取れるように調整する工程を含み、Ｒ、Ｇ、Ｂ３種のレーザー光源によって各色画像を露光するカラー再生ホログラムであって、各Ｒ、Ｇ、Ｂ３種のレーザー光に感光性を持つように分光増感されたホログラム用ハロゲン化銀感光材料を使用することを特徴とする請求項７または請求項８に記載のホログラム作成方法。
【請求項１０】
前記工程[1]の３次元情報から複数の２次元視差画像を抽出する装置からなる工程が、視差取得方向に設置された複数のデジタルカメラによる実体撮影とその画像の補完処理により、実撮影された視差画像の間の方向からの視差画像を補完して作成することを含む画像処理装置からなる工程であることを特徴とする請求項８に記載のホログラム作成方法。
【請求項１１】
前記工程[4]において、複数の２次元視差画像の視差方向が縦横（フルパララックス）であることを特徴とする請求項７から請求項１０のいずれか１項に記載のホログラム作成方法。
【請求項１２】
前記[1]および[2]の工程を行なう複数の離れた写真スタジオ等の場所からデータが転送され１つの現像ラボなどの場所に設置した露光装置からなる工程により集中して作成することを特徴とする請求項８に記載のホログラム作成方法。
【請求項１３】
デジタルの３次元画像情報から３次元画像を再生するホログラムを作成するシステムにおいて下記の工程[4]から[6]を含むシステムであって
工程[4] 複数の２次元視差画像からなるデジタル画像情報を元にホログラフィックステレオグラム方式による記録画像に画像変換を行なう装置          
工程[5] 工程[4]によって画像変換された記録画像を用いてホログラフィックステレオグラム方式により特定のホログラム用ハロゲン化銀感光材料に３次元画像のホログラム露光を行なう露光装置
工程[6] 工程[5]で露光されたハロゲン化銀感光材料を現像処理する装置
前記工程[5]の露光装置が複数の2次元視差画像から部分要素ホログラムを形成するように変換され合成された部分データを順次SLMに表示し、SLMに表示したその画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示と連動して間欠露光するものであり、前記工程[5]及び[6]に用いられるホログラム用ハロゲン化銀感光材料が支持体上に少なくとも１層の感光性ハロゲン化銀乳剤層を有するホログラム用ハロゲン化銀ホログラム感光材料であって、該ホログラム用ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該ホログラム用ハロゲン化銀感光材料の現像処理後のヘイズが２０以下であり、回折効率が５０%以上であるホログラム用ハロゲン化銀感光材料および、該ホログラム用ハロゲン化銀感光材料が現像処理工程によって処理されるものであることを特徴とするホログラム作成システム。
【請求項１４】
前記工程[4]の複数の２次元視差画像を下記の[1]から[3]の装置により取得する事を含むことを特徴とする請求項１３に記載のホログラム作成システム。
工程[1] ３次元情報から２次元の複数視差画像を抽出する画像処理装置
工程[2] 工程[1]の視差画像を転送する装置
工程[3] 工程[2]の転送された視差画像を保管するサーバーを有する装置
【請求項１５】
該ホログラム用ハロゲン化銀感光材料がフルカラーで再現されるように３次元情報からＲ、Ｇ、Ｂ３種の色分解画像情報を取得し、レーザーの光源波長とホログラム材料の再生波長にあわせてホログラム上の再生色の色バランスを取れるように調整する工程を含み、Ｒ、Ｇ、Ｂ３種のレーザー光源によって各色画像を露光するカラー再生ホログラムであって、各Ｒ、Ｇ、Ｂ３種のレーザー光に感光性を持つように分光増感されたホログラム用ハロゲン化銀感光材料を使用することを特徴とする請求項１３または請求項１４に記載のホログラム作成システム。
【請求項１６】
前記工程[1]の３次元情報から複数の２次元視差画像を抽出する装置が視差取得方向に設置された複数のデジタルカメラによる実体撮影とその画像の補完処理により、実撮影された視差画像の間の方向からの視差画像を補完して作成することを含む画像処理装置であることを特徴とする請求項１４に記載のホログラム作成システム。
【請求項１７】
前記工程[4]の複数の２次元視差画像の視差方向が縦横（フルパララックス）であるデジタル画像情報を前記記録画像に変換可能である装置からなることを特徴とする請求項１３から請求項１６のいずれか１項に記載のホログラム作成システム。
【請求項１８】
前記[1]および[2]の工程を行なう複数の離れた写真スタジオ等の場所からデータが転送され１つの現像ラボなどの場所に設置し、集中的にホログラムが作成可能である露光装置からなることを特徴とする請求項１４に記載のホログラム作成システム。
【発明の詳細な説明】
【技術分野】
【０００１】
本発明はホログラム作成システムとくにデジタル画像データのホログラフィックステレオグラムシステムによるホログラム作成方法及びシステムに関する。
【背景技術】
【０００２】
従来のホログラムの作成方法及びシステムは実物をホログラム記録材料の前に設置しそこへ直接レーザー光を照射して作成しなければならず、用途に限界があった。また、画像サイズを実物から縮小したり拡大することが困難であった。近年、コンピュータの発展によりデジタルの３Ｄ画像情報が増加し、ディスプレー上で回転させて擬似立体像を表示させることが広く行なわれてきているが、直接３次元像としてそれを表現する手段は非常に限られている。
【０００３】
レンチキュラーによる立体表示、立体めがねを着用してのステレオグラム表示などがあるが、視差数が限られてしまいリアル感に欠けること、表示装置が大きく高価なものになってしまうなど。これも普及するには十分なものではなかった。
【０００４】
特にハードコピーとして出力できる３次元画像表示を望む潜在的な需要は増えてきている。デジタル情報よりホログラムを利用して３次元ハードコピーを作成する方法としてホログラフィックステレオグラム方法によるデジタル画像のホログラム作成が試みられてきている。文献「山口他，“ホログラフィック・３-Ｄプリンタによる立体像ハードコピー技術”，画像電子学会誌，第２２巻，第4号，342 〜345 ページ，1993年」には、立体像を表示可能なホログラムを作成するホログラフィックプリンタの記載がある。また、たとえば特開平１０−２０７４７号、特表２００２−５３０６９８号、特開平１１−２４９５３６号にもステレオグラムを利用したホログラムプリンタの記載がある。
【０００５】
しかし、このシステムを実用的なものとするためには実用的に十分なホログラムの画質（明るく、解像度が有り、低ノイズである）を維持しつつプリントの生産性を高めること、すなわちプリント速度の向上が課題であった。
【０００６】
従来の方法では画面の小さいものは高速でプリント可能だが、大きいサイズのものになると記録に時間がかかり、例えば１m×１mサイズでは丸一日以上かかってしまい、生産的では無かった。また、その記録のための装置は大規模で高価なレーザー及び除震装置を必要として高価であり、生産性の低さとあいまって、このホログラフィを普及させるには限界があった。
【０００７】
また、ユーザーが各自のＰＣなどで所有する３次元画像をホログラムにプリントすることを望んでも、各自がこのホログラムプリンタを所有することは困難であり、また、ポートレート撮影をするにも、このホログラムプリンタを備えたところに出向いて撮影することでは、ユーザーの利用が制限されてしまう。デジタル３次元画像はなるべくユーザーの近くで簡単なシステムで受け付けつつ、ホログラムを作成するシステムが望まれていた。
【特許文献１】特開平１０−２０７４７号公報
【特許文献２】特表２００２−５３０６９８号公報
【特許文献３】特開平１１−２４９５３６号公報
【発明の開示】
【発明が解決しようとする課題】
【０００８】
すなわち、高画質でありながら高速でプリント処理が可能なデジタル情報からの３次元画像再生ホログラム作成システムを提供することにある。さらには、高価複雑なプリント装置を有効に使用可能にするため、プリントシステムの高速化とデータキャプチャシステムとプリントシステムの組み合わせにより、離れたところでのキャプチャデータを集中して処理することで生産効率を高めることを可能にすることにある。
【０００９】
本発明は、このような課題を解決するため、高画質を維持しつつ高感度であるハロゲン化銀感光材料を高速で記録することが出来る露光装置とその画像を受け付け加工する装置を組み合わせたシステム（方法）を提供することにある。
【課題を解決するための手段】
【００１０】
上記目的は下記本発明（１）から（６）で達成される。
【００１１】
（１）デジタルの３次元画像情報から３次元画像を再生するホログラムを作成するシステムにおいて下記の工程[4]から[6]を含むシステムであって
【００１２】
工程[4] 複数の２次元視差画像からなるデジタル画像情報を元にホログラフィックステレオグラム方式による記録画像に画像変換を行なう装置からなる工程
工程[5] 工程[4]の画像を用いてホログラフィックステレオグラム方式により特定のホログラム用感光材料に３次元画像のホログラム露光を行なう露光装置からなる工程
工程[6] 工程[5]のプリントされたハロゲン化銀感光材料を処理する装置からなる工程
【００１３】
該露光装置が複数の2次元視差画像から部分要素ホログラムを形成するように変換され合成された部分データを順次SLMに表示し、その画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示と連動して間欠露光するものであり、該感光材料がハロゲン化銀感光材料であり、該ハロゲン化銀感光材料が支持体上に少なくとも１層の感光性ハロゲン化銀乳剤層を有するハロゲン化銀ホログラム感光材料であって、該ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該感光材料の現像処理後のヘイズが２０以下であり、回折効率が５０%以上であるハロゲン化銀感光材料および現像処理工程によって処理されるものであることを特徴とするホログラムの形成システム。
【００１４】
（２）（１）の工程[4]の複数の２次元視差画像を下記の[1]から[3]の工程により取得す
る事を含む（１）に記載のホログラム作成システム
工程[1] ３次元情報から２次元の複数視差画像を抽出する画像処理装置からなる工程
工程[2] 工程[1]の視差画像を転送する装置からなる工程
工程[3] 工程[2]の転送された視差画像をサーバーに保管する工程
【００１５】
（３）該ホログラムがフルカラーで再現されるように３次元情報からＲ，Ｇ，Ｂ３種の色分解画像情報を取得し、レーザーの光源波長とホログラム材料の再生波長にあわせてホログラム上の再生色の色バランスを取れるように調整する工程を含み、Ｒ，Ｇ，Ｂ３種のレーザー光源によって各色画像を露光するカラー再生ホログラムであって、該ハロゲン化銀感光材料が各Ｒ，Ｇ，Ｂ３種のレーザー光に感光性を持つように分光増感された（１）または（２）に記載のホログラム作成システム。
【００１６】
（４）請求項２のホログラム作成システムにおいて工程[1]の３次元情報から複数の２次元視差画像を抽出する装置が視差取得方向に設置された複数のデジタルカメラによる実体撮影とその画像の補完処理により、実撮影された視差画像の間の方向からの視差画像を補完して作成することを含む画像処理装置であることを特徴とする（２）に記載のホログラム作成システム。
【００１７】
（５）２次元視差画像の視差方向が縦横を含むフルパララックスであることを特徴とする（１）、（２）、（３）または（４）に記載のホログラム作成システム。
【００１８】
（６）複数の離れた[1]および[2]の工程を行なう写真スタジオ等の場所からデータが転送され１つの現像ラボなどの場所に設置した露光装置により集中してホログラムを作成することを特徴とする（２）に記載のシステム。
【００１９】
（７）デジタルの３次元画像情報から３次元画像を再生するホログラムを作成する方法において下記の工程[4]から[6]を含む方法であって
工程[4] 複数の２次元視差画像からなるデジタル画像情報を元にホログラフィックステレオグラム方式による記録画像に画像変換を行なう装置からなる工程
工程[5] 工程[4]によって画像変換された記録画像を用いてホログラフィックステレオグラム方式により特定のホログラム用ハロゲン化銀感光材料に３次元画像のホログラム露光を行なう露光装置からなる工程
工程[6] 工程[5]で露光されたハロゲン化銀感光材料を現像処理する装置からなる工程
【００２０】
前記工程[5]の露光装置が複数の2次元視差画像から部分要素ホログラムを形成するように変換され合成された部分データを順次SLMに表示し、SLMに表示したその画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示と連動して間欠露光するものであり、前記工程[5]及び[6]に用いられるホログラム用ハロゲン化銀感光材料が支持体上に少なくとも１層の感光性ハロゲン化銀乳剤層を有するホログラム用ハロゲン化銀ホログラム感光材料であって、該ホログラム用ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該ホログラム用ハロゲン化銀感光材料の現像処理後のヘイズが２０以下であり、回折効率が５０%以上であるホログラム用ハロゲン化銀感光材料および、該ホログラム用ハロゲン化銀感光材料が現像処理工程によって処理されるものであることを特徴とするホログラム作成方法。
【００２１】
（８）前記工程[4]の複数の２次元視差画像を取得する方法として、下記の[1]から[3]の工程を含むことを特徴とする（７）に記載のホログラム作成方法。
工程[1] ３次元情報から２次元の複数視差画像を抽出する画像処理装置からなる工程
工程[2] 工程[1]の視差画像を転送する装置からなる工程
工程[3] 工程[2]の転送された視差画像をサーバーに保管する工程
【００２２】
（９）該ホログラム用ハロゲン化銀感光材料がフルカラーで再現されるように３次元情報からＲ、Ｇ、Ｂ３種の色分解画像情報を取得し、レーザーの光源波長とホログラム材料の再生波長にあわせてホログラム上の再生色の色バランスを取れるように調整する工程を含み、Ｒ、Ｇ、Ｂ３種のレーザー光源によって各色画像を露光するカラー再生ホログラムであって、各Ｒ、Ｇ、Ｂ３種のレーザー光に感光性を持つように分光増感されたホログラム用ハロゲン化銀感光材料を使用することを特徴とする（７）または（８）に記載のホログラム作成方法。
【００２３】
（１０）前記工程[1]の３次元情報から複数の２次元視差画像を抽出する装置からなる工程が、視差取得方向に設置された複数のデジタルカメラによる実体撮影とその画像の補完処理により、実撮影された視差画像の間の方向からの視差画像を補完して作成することを含む画像処理装置からなる工程であることを特徴とする（８）に記載のホログラム作成方法。
【００２４】
（１１）前記工程[4]において、複数の２次元視差画像の視差方向が縦横（フルパララックス）であることを特徴とする（７）から（１０）のいずれかに記載のホログラム作成方法。
【００２５】
（１２）前記[1]および[2]の工程を行なう複数の離れた写真スタジオ等の場所からデータが転送され１つの現像ラボなどの場所に設置した露光装置からなる工程により集中して作成することを特徴とする（８）に記載のホログラム作成方法。
【００２６】
（１３）デジタルの３次元画像情報から３次元画像を再生するホログラムを作成するシステムにおいて下記の工程[4]から[6]を含むシステムであって
工程[4] 複数の２次元視差画像からなるデジタル画像情報を元にホログラフィックステレオグラム方式による記録画像に画像変換を行なう装置
工程[5] 工程[4]によって画像変換された記録画像を用いてホログラフィックステレオグラム方式により特定のホログラム用ハロゲン化銀感光材料に３次元画像のホログラム露光を行なう露光装置
工程[6] 工程[5]で露光されたハロゲン化銀感光材料を処理する装置
【００２７】
前記工程[5]の露光装置が複数の2次元視差画像から部分要素ホログラムを形成するように変換され合成された部分データを順次SLMに表示し、SLMに表示したその画像を少なくとも１種のレーザーを光源として露光ヘッドを通して参照光と同時に位置をずらしながら順次記録していくものであり、該露光ヘッドを記録するＸ方向に連続的に走査し、感光材料をＹ方向に間欠的に搬送しながら感光材料面上に部分要素ホログラムを露光していく方式であって、その露光光源は１μｓ以下の発光時間で繰り返し１００Hz以上の周波数でSLM上の画像表示と連動して間欠露光するものであり、前記工程[5]及び[6]に用いられるホログラム用ハロゲン化銀感光材料が支持体上に少なくとも１層の感光性ハロゲン化銀乳剤層を有するホログラム用ハロゲン化銀ホログラム感光材料であって、該ホログラム用ハロゲン化銀乳剤層中のハロゲン化銀粒子の数平均円相当径が１０ｎｍ以上５０ｎｍ以下であり該レーザー光源に対して最適露光量が５００μJ/cm2以下である感材であり、かつ該ホログラム用ハロゲン化銀感光材料の現像処理後のヘイズが２０以下であり、回折効率が５０%以上であるホログラム用ハロゲン化銀感光材料および、該ホログラム用ハロゲン化銀感光材料が現像処理工程によって処理されるものであることを特徴とするホログラム作成システム。
【００２８】
（１４）前記工程[4]の複数の２次元視差画像を下記の[1]から[3]の装置により取得する事を含むことを特徴とする（１３）に記載のホログラム作成システム。
工程[1] ３次元情報から２次元の複数視差画像を抽出する画像処理装置
工程[2] 工程[1]の視差画像を転送する装置
工程[3] 工程[2]の転送された視差画像を保管するサーバーを有する装置
【００２９】
（１５）  該ホログラム用ハロゲン化銀感光材料がフルカラーで再現されるように３次元情報からＲ、Ｇ、Ｂ３種の色分解画像情報を取得し、レーザーの光源波長とホログラム材料の再生波長にあわせてホログラム上の再生色の色バランスを取れるように調整する工程を含み、Ｒ、Ｇ、Ｂ３種のレーザー光源によって各色画像を露光するカラー再生ホログラムであって、各Ｒ、Ｇ、Ｂ３種のレーザー光に感光性を持つように分光増感されたホログラム用ハロゲン化銀感光材料を使用することを特徴とする（１３）または（１４）に記載のホログラム作成システム。
【００３０】
（１６）前記工程[1]の３次元情報から複数の２次元視差画像を抽出する装置が視差取得方向に設置された複数のデジタルカメラによる実体撮影とその画像の補完処理により、実撮影された視差画像の間の方向からの視差画像を補完して作成することを含む画像処理装置であることを特徴とする（１４）に記載のホログラム作成システム。
【００３１】
（１７）前記工程[4]の複数の２次元視差画像の視差方向が縦横（フルパララックス）であるデジタル画像情報を前記記録画像に変換可能である装置からなることを特徴とする（１３）から（１６）のいずれかに記載のホログラム作成システム。
【００３２】
（１８）前記[1]および[2]の工程を行なう複数の離れた写真スタジオ等の場所からデータが転送され１つの現像ラボなどの場所に設置し、集中的にホログラムが作成可能である露光装置からなることを特徴とする（１４）に記載のホログラム作成システム。
【発明の効果】
【００３３】
上記構成により、高感度で高画質な記録材料を使用し、高速な露光装置と組み合わせることにより、生産性が向上し、さらに、３次元情報を複数の２次元の視差画像にしてコンパクトにし、送信することで、露光装置および現像処理装置を元の３次元情報から離れたところへ集中してセッティングできるようになり使用用途が広げられる。
【発明を実施するための最良の形態】
【００３４】
以下、本発明の実施の形態について図面を参照して詳細に説明する。
【００３５】
図１に本発明のシステム構成（ホログラム作成方法及びホログラム作成システム）を示す。
【００３６】
以下に本発明の露光装置について説明する
【００３７】
本発明のホログラム作成装置は、ホログラフィを利用して情報が記録される記録媒体に対して、再生用参照光が照射されたときに所望の３次元画像に対応した再生光を発生させるための干渉パターンを記録して、３次元画像を再生するためのホログラムを作成するホログラム作成装置であって、記録媒体の一部に対して、干渉パターンの一部を形成する複数の記録用光束を照射して、干渉パターンの一部を記録するためのヘッドと、このヘッドと記録媒体との相対的な位置関係を変更するための位置変更手段とを備えたものである。
図２は、本発明の第１の実施の形態に係るホログラム露光装置の構成を示す斜視図である。図３は図２に示したホログラム作成装置の一部切欠正面図である。
【００３８】
図に示したように、本実施の形態に係るホログラム露光装置は、ホログラフィを利用して情報が記録されるシート状の記録媒体１Ａを、図示しない供給部から図示しない排出部まで搬送するための３対の円柱形状の搬送ローラ２ａ，２ｂ；３ａ，３ｂ；４ａ，４ｂと、搬送ローラ２ａ，２ｂと搬送ローラ３ａ，３ｂとの間において、記録媒体１Ａの下側となる位置に、搬送ローラ２ａ，２ｂ；３ａ，３ｂの軸方向に平行に配置された板状のガイド部５Ａと、記録媒体１Ａを介してガイド部５Ａに対向するように配置され、記録媒体１Ａの一部に対して、記録媒体１Ａに記録する干渉パターンの一部を形成する２つの記録用光束を照射して、干渉パターンの一部を記録するためのヘッド１０Ａとを備えている。
【００３９】
ホログラム露光装置は、更に、ヘッド１０Ａの上方において、搬送ローラ２ａ，２ｂ；３ａ，３ｂの軸方向に平行に配置された２本のガイドシャフト１１ａ，１１ｂと、このガイドシャフト１１ａ，１１ｂによってガイドされて、ガイドシャフト１１ａ，１１ｂに沿って移動可能な可動部１２Ａとを備えている。ヘッド１０Ａは、可動部１２Ａの下端面に接合され、可動部１２Ａと共に移動するようになっている。これにより連続してヘッドが移動しながら部分要素ホログラムを順次露光していく。
【００４０】
ホログラム露光装置は、更に、可動部１２Ａを、ガイドシャフト１１ａ，１１ｂに沿って移動させるためのボイスコイルモータ（以下、ＶＣＭと記す。）１３を備えている。このＶＣＭ１３は、ガイドシャフト１１ａ，１１ｂの上方において、ガイドシャフト１１ａ，１１ｂに対して平行に配置されたＶＣＭヨーク１４と、このＶＣＭヨーク１４の上方においてＶＣＭヨーク１４に対して平行に所定の間隔を開けて配置され、且つ端部においてＶＣＭヨーク１４と連結されたＶＣＭヨーク１５と、このＶＣＭヨーク１５の下面に固定された板状のＶＣＭ用マグネット１６と、ＶＣＭヨーク１４の周囲においてＶＣＭヨーク１４の外周面に対して所定の間隔を開けて配置されたボイスコイル１７とを有している。ボイスコイル１７は、可動部１２Ａの上端面に接合されている。なお、図１では、ＶＣＭヨーク１５およびＶＣＭ用マグネット１６を省略している。このような構成のＶＣＭ１３によって、ヘッド１０Ａが、ガイドシャフト１１ａ，１１ｂと平行に移動されるようになっている。ＶＣＭ１３は、ヘッド１０Ａと記録媒体１との相対的な位置関係を変更するための本発明における位置変更手段を構成する。
【００４１】
ホログラム露光装置は、更に、赤色（以下、Ｒと記す。）のコヒーレントなレーザー光を出射するＲ光源装置２１Ｒと、緑色（以下、Ｇと記す。）のコヒーレントなレーザー光を出射するＧ光源装置２１Ｇと、青色（以下、Ｂと記す。）のコヒーレントなレーザー光を出射するＢ光源装置２１Ｂと、各光源装置２１Ｒ，２１Ｇ，２１Ｂから出射されたレーザー光を、それぞれ平行光束にするコリメータレンズ２２Ｒ，２２Ｇ，２２Ｂと、コリメータレンズ２２Ｒを通過した光が入射するダイクロイックプリズム２３Ｒと、コリメータレンズ２２Ｇを通過した光が入射するダイクロイックプリズム２３Ｇと、コリメータレンズ２２Ｂを通過した光が入射する反射プリズム２３Ｂとを備えている。
このとき、レーザー光がパルス状に発振されるものであるか、もしくはシャッターなどにより間欠に光が照射されるようになってる。光がパルス状に間欠して照射されるため、ヘッドが連続的に移動しても画像は間欠的に露光され、また、その発光時間が1μｓ以下のため連続してヘッドが移動しても記録される画像がぶれる事が無い。その発光時間は好ましくは１００ｎｓ以下である。また発光サイクルが記録速度を決めることになり、この周波数は１００Ｈｚ以上であるが好ましくは１ＫＨｚ以上である。
このシステムにおいて露光装置のレーザーを発光時間が0.1μｓであるパルスレーザーを用い、発光周波数を1KHzに設定したした場合、要素ホログラムの書き込みピッチを０．５ｍｍ間隔と設定し、３０ｃｍ×４０ｃｍの画像を記録する場合の要する時間は１０分程度になる。
【００４２】
反射プリズム２３Ｂは、コリメータレンズ２２Ｂを通過したＢの光を反射するようになっている。反射プリズム２３Ｂで反射されたＢの光は、ダイクロイックプリズム２３Ｇに対して側方から入射するようになっている。ダイクロイックプリズム２３Ｇは、コリメータレンズ２２Ｇを通過したＧの光を反射すると共に、反射プリズム２３Ｂ側からのＢの光を透過させるようになっている。ダイクロイックプリズム２３Ｇで反射されたＧの光とダイクロイックプリズム２３Ｇを透過したＢの光は、いずれも、ダイクロイックプリズム２３Ｒに対して側方から入射するようになっている。ダイクロイックプリズム２３Ｒは、コリメータレンズ２２Ｒを通過したＲの光を反射すると共に、ダイクロイックプリズム２３Ｇ側からのＢの光およびＧの光を透過させるようになっている。ダイクロイックプリズム２３Ｒで反射されたＲの光とダイクロイックプリズム２３Ｒを透過したＢの光およびＧの光は、いずれも、ダイクロイックプリズム２３Ｒから同一方向に出射するようになっている。ホログラム露光装置は、更に、ダイクロイックプリズム２３ＲからのＲ，Ｇ，Ｂの各光を空間的に変調するための空間光変調器２４と、この空間光変調器２４を通過した光を反射して、ヘッド１０Ａに入射させる反射プリズム２５とを備えている。
【００４３】
空間光変調器２４は、格子状に配列された多数の画素を有し、各画素毎に出射光の偏光方向を選択することによって、偏光方向の違いによって光を空間的 に変調することができるようになっている。空間光変調器２４は、具体的には、例えば、液晶の旋光性を利用した液晶表示素子において偏光板を除いたものと同等の構成である。ここでは、空間光変調器２４は、各画素毎に、オフにすると偏光方向を＋９０°回転させ、オンにすると偏光方向を回転させないようになっている。空光変調器１６における液晶としては、例えば、応答速度の速い（μ秒のオーダ）強誘電液晶を用いることができる。これにより、高速な記録が可能となる。
このＳＬＭの応答と光源の間欠発光間隔を同期させ、また、ヘッドの移動速度も同期させることで部分要素ホログラムの露光を記録材料の位置を替えながら順次露光することが可能である。
この図の構成ではＳＬＭに透過型のLCDを使用した構成だがＳＬＭに反射型のＬＣＯＳを使用することも好ましい。反射プリズム２５から露光ヘッド１０Ａまでの導光は光ファイバーケーブルにより繋がれることも好ましい。さらに、その光ファイバーケーブルが偏波保持ファイバーであることが好ましい。
【００４４】
この露光装置でのＳＬＭへ表示する画像を形成する方法は、たとえば、M. Holzbach,“Three-Dimensional Image Processing for Synthetic Holographic Stereograms,” S. M. Thesis, Program in Media Arts and Science, MIT, September 1986などに記載されている方法を使うことが出来る。
【００４５】
人物等の実体の３次元情報を２次元の視差画像として取得する方法は複数のデジタルカメラを視差位置に並べて撮影することで取得することが出来る。一般的な３次元写真計測システムで可能である。
元の３次元情報としては実体はもちろんであるが、複雑化空間解析で用いられる可視化（visualization）データや3D-CAD、コンピュータグラフィックスなどの仮想空間上の3次元データも多く扱われている。こうした３次元情報から、このステレオグラム法の元となる複数の２次元視差画像を得る方法は一般に普及している３次元画像のディスプレー表示に使用されるいわゆる２．５次元画像表示のためのＶＲソフトによる視差画像取得と同様にして得ることが可能である。
この視差画像は左右のみの視差画像のみで形成することも可能であるが、３次元の表示としては左右に加え上下の視差画像も含むフルパララックスであることが望ましい。
【００４６】
以下に本発明のハロゲン化銀ホログラフィ−感光材料について説明する。
本発明でハロゲン化銀ホログラフィ−感光材料とは物体光と参照光の干渉波を記録することができるハロゲン化銀感光材料である。この波面記録により物体光の振幅と位相の両方を記録することができ、参照光により物体を三次元的に忠実に、再生、再現することができる。
【００４７】
本発明のハロゲン化銀ホログラフィ−感光材料は支持体上に少なくとも１層のハロゲン化銀乳剤層を有する。
支持体はハロゲン化銀感光材料に通常用いられる支持体を用いることができ、ガラス、ＴＡＣ、ＰＥＴ，ＰＥＮ等を代表例として挙げる事ができる。好ましくは、光学的異方性を持たないガラス、ＴＡＣが用いられる。支持体の厚みの選択は、その用途、使用法に応じて適宜選択することができる。これら支持体に上述した乳剤層を塗布する。さらに乳剤層に追加して、保護層、ＹＦ層、中間層、ハレ−ション防止層、下塗り層、バック層等、目的に応じて適宜選択して塗布することができる。ＴＡＣ等のフレキシブルな支持体に対しては、そのカ−ル特性を良好に保つためにバック層の塗布は極めて有効である。さらに保護層がない場合には、このバック層にマット剤等を導入し、試料間の接着性を改良することができる。また、静電気起因の各種障害、たとえばほこりの付着などを帯電性の調整により積極的に排除することが可能である。
【００４８】
ハロゲン化銀乳剤層ならびに各種層の塗布銀量、塗布ゼラチン量は特に制限はない。塗布銀量は１ｇ／ｍ2から１０ｇ／ｍ2の範囲が好ましい。塗布ゼラチン量は１ｇ／ｍ2から１０ｇ／ｍ2の範囲が好ましい。銀／ゼラチン塗布量比率についても任意の範囲で選択することができる。好ましくは０．３〜２．０の範囲である。塗布膜厚は通常３μｍ〜１２μｍの範囲が好ましく用いられる。薄いと干渉波の記録が十分に行えないし、厚すぎても光散乱等の増加により解像力が低下してしまう。処理工程での膨潤膜厚については、硬膜剤の使用量の調整により任意に選ぶことができる。好ましくは硬膜の程度は処理後の膜厚変化、すなわちハロゲン化銀、ゼラチン等の抜けがない様に、強くしておくことが好ましい。緑色感光性ハロゲン化銀乳剤層と赤色感光性ハロゲン化銀乳剤層の塗布銀量、塗布ゼラチン量の関係についても基本的には任意であるが、好ましくは、これらの比は１から２の範囲が好ましい。硬膜の程度も基本的には同じであるが、層別の硬膜をする場合には上層に対して下層の硬膜の程度を緩くしておくことが好ましい。
【００４９】
本発明のハロゲン化銀乳剤層に含まれるハロゲン化銀粒子は、正常晶であることが好ましく、8面体、立方体，十四面体、ならびにそれらが丸みを帯びた形状を持つことが出来る。好ましくは丸みを帯びた立方体もしくは角が明確な立方体である。双晶は混入していないことが好ましい。特に好ましくは、双晶粒子の混入比率は個数で３％以下であり、さらに好ましくは、１％以下である。ここで双晶とは１重双晶、２重双晶、多重双晶、ならびに平行双晶、非平行双晶を含む。
【００５０】
本発明のハロゲン化銀粒子は単分散性であることが好ましい。全ハロゲン化銀粒子の投影面積換算した円相当径の変動係数は２５％以下であることが好ましく、さらに好ましくは２０％以下であり、特に好ましくは１５％以下である。ここで円相当径の変動係数とは個々のハロゲン化銀粒子における円相当径の分布の標準偏差を平均円相当径で割った値である。
【００５１】
円相当径は、例えば直接法による透過電子顕微鏡写真を撮影して個々の粒子の投影面積と等しい面積を有する円の直径（円相当径）を求めることができる。本発明においてはハロゲン化銀粒子が超微粒子であるため、低温にて高電圧の電子顕微鏡を用いて撮影することにより明確な粒子像を求めることが可能である。
【００５２】
本発明においてハロゲン化銀粒子は好ましくは、臭化銀、沃臭化銀、塩沃臭化銀、塩臭化銀である。沃化銀含有率は特に好ましくは１モル％以上５モル％以下である。塩化銀含有率は特に好ましくは５モル％以下である。また各々の粒子の塩化銀ならびに沃化銀含有率は分布がないことが好ましい。塩化銀ならびに沃化銀含有率の粒子間分布の変動係数は２０％以下が好ましく、１０％以下がとくに好ましい。個々の粒子の塩化銀および沃化銀含有率の測定には通常、ＥＰＭＡ法（Ｅｌｅｃｔｒｏｎ  Ｐｒｏｂｅ  Ｍｉｃｒｏ  Ａｎａｌｙｚｅｒ法）が有効である。乳剤粒子を互いに接触しないように分散させた試料を作成し、電子線を照射することにより放射されるＸ線を分析することにより、電子線を照射した極微小領域の元素分析を行うことができる。この時、測定は電子線による試料損傷を防ぐため低温に冷却して行うことが好ましい。
本発明のハロゲン化銀粒子は超微粒子であるため、ハロゲン組成の構造付与は容易ではないが、内部高沃化銀含量の構造、外部高沃化銀含量の構造等が可能である。塩化銀についての構造についても同様である。さらには３重構造以上の多層構造も可能である。
【００５３】
本発明のハロゲン化銀粒子は数平均円相当径が１０ｎｍ以上５０ｎｍ以下である。より好ましくは１０ｎｍ以上４０ｎｍ以下である。特に好ましくは２０ｎｍ以上３０ｎｍ以下である。一般的に粒子サイズが大きすぎると波面再生の画質が劣ることになり，粒子サイズが小さすぎると粒子サイズの変動等の不安定化を完全に抑制することが出来なくなる。
本発明においてはこの粒子サイズの設定によりハロゲン化銀粒子の化学増感時に金−カルコゲン増感に加えて還元増感することが可能となった。粒子サイズが大きすぎるとかぶりの増加を伴い、高感度化も得られなくなる。また保存安定性の著しい悪化を伴う。
【００５４】
本発明のハロゲン化銀粒子は、従来公知の方法にて調製できる。好ましくはゼラチン水溶液中に硝酸銀水溶液とハロゲン水溶液をダブルジェット法にて添加することである。この時、流量を加速して添加することは好ましい。また添加時の系のｐＨとｐＡｇは制御することが好ましい。ｐＨは５〜８の範囲が好ましく用いられる。ｐＡｇは５〜９の範囲が好ましく用いられる。超微粒子の調製のためには温度は低温が好ましく、特にこのましくは２０℃〜４０℃の範囲が用いられる。後述する種々の添加剤を粒子サイズ調整、粒子サイズ分布調整、感度／かぶり調整、階調／現像進行調整等のために添加することが可能である。
【００５５】
本発明に用いられるハロゲン化銀乳剤は化学増感が施されている。特に化学増感時に金−カルコゲン増感と還元増感が施されている。ここで化学増感とはハロゲン化銀乳剤の製造工程を時間に従って粒子形成過程、水洗過程、化学増感過程の３段階に分けた場合の化学増感過程に相当する工程を意味する。化学増感とは各種化学増感剤を添加して温度を上昇させ熟成する工程である。
化学増感時の金−カルコゲン増感と還元増感の併用は従来困難とされていたが、本発明の範囲にある粒子サイズ域においては可能であることを見出した。この併用により極めて高い感度が達成でき、またその保存性も実用上何ら問題ないレベルにすることが可能である。カルコゲン増感と貴金属増感については、ジェームス（Ｔ．Ｈ．Ｊａｍｅｓ）著、ザ・フォトグラフィック・プロセス、第４版、マクミラン社刊、１９７７年、（Ｔ．Ｈ．Ｊａｍｅｓ、Ｔｈｅ  Ｔｈｅｏｒｙ  ｏｆ  ｔｈｅ  Ｐｈｏｔｏｇｒａｐｈｉｃ  Ｐｒｏｃｅｓｓ，４ｔｈ  ｅｄ，Ｍａｃｍｉｌｌａｎ，１９７７）６７〜７６頁に詳細が記述されている。またリサーチ・ディスクロージャー、１２０巻、１９７４年４月、１２００８；リサーチ・ディスクロージャー、３４巻、１９７５年６月、１３４５２、米国特許第２，６４２，３６１号、同第３，２９７，４４６号、同第３，７７２，０３１号、同第３，８５７，７１１、同第３，９０１，７１４号、同第４，２６６，０１８号、および同第３，９０４，４１５号、並びに英国特許第１，３１５，７５５号に記載されるようにpAg５〜
１０、pH５〜８および温度３０〜８０℃において硫黄、セレン、テルルのカルコゲン増感剤と金増感剤、それに加えて白金、パラジウム、イリジウムまたはこれら増感剤の複数の組合せとすることができる。金増感の場合には、塩化金酸、カリウムクロロオーレート、カリウムオーリチオシアネート、硫化金、金セレナイドのような公知の化合物を用いることができる。パラジウム化合物はパラジウム２価塩または４価の塩を意味する。好ましいパラジウム化合物は、Ｒ2ＰｄＸ6またはＲ2ＰｄＸ4で表わされる。ここでＲは水素原子、アルカリ金属原子またはアンモニウム基を表わす。Ｘはハロゲン原子を表わし塩素、臭素または沃素原子を表わす。
【００５６】
具体的には、Ｋ2ＰｄＣｌ4、（ＮＨ4）2ＰｄＣｌ6、Ｎａ2ＰｄＣｌ4、（ＮＨ4）2ＰｄＣｌ4、Ｌｉ2ＰｄＣｌ4、Ｎａ2ＰｄＣｌ6またはＫ2ＰｄＢｒ4が好ましい。金化合物およびパラジウム化合物はチオシアン酸塩あるいはセレノシアン酸塩と併用することが好ましい。
【００５７】
硫黄増感剤として、ハイポ、チオ尿素系化合物、ロダニン系化合物および米国特許第３，８５７，７１１号、同第４，２６６，０１８号および同第４，０５４，４５７号に記載されている硫黄含有化合物を用いることができる。いわゆる化学増感助剤の存在下に化学増感することもできる。有用な化学増感助剤には、アザインデン、アザピリダジン、アザピリミジンのごとき、化学増感の過程でカブリを抑制し、且つ感度を増大するものとして知られた化合物が用いられる。化学増感助剤改質剤の例は、米国特許第２，１３１，０３８号、同第３，４１１，９１４号、同第３，５５４，７５７号、特開昭５８−１２６５２６号および前述ダフィン著「写真乳剤化学」、１３８〜１４３頁に記載されている。
【００５８】
金増感剤の好ましい量としてハロゲン化銀１モル当り１×１０-6〜１×１０-2モルであり、さらに好ましいのは１×１０-5〜５×１０-3モルである。パラジウム化合物の好ましい範囲はハロゲン化銀１モル当たり１×１０-3から５×１０-7モルである。チオシアン化合物あるいはセレノシアン化合物の好ましい範囲はハロゲン化銀１モル当たり１×１０-4から１×１０-2モルである。
【００５９】
本発明において用いるハロゲン化銀粒子に対して使用する好ましい硫黄増感剤量はハロゲン化銀１モル当り１×１０-6〜１×１０-2モルであり、さらに好ましいのは１×１０-5〜５×１０-3モルである。
【００６０】
本発明の乳剤に対して好ましいカルコゲン増感法としてセレン増感がある。セレン増感においては、公知の不安定セレン化合物を用い、具体的には、コロイド状金属セレニウム、セレノ尿素類（例えば、Ｎ，Ｎ−ジメチルセレノ尿素、Ｎ，Ｎ−ジエチルセレノ尿素）、セレノケトン類、セレノアミド類のようなセレン化合物を用いることができる。カルコゲン増感（好ましくはセレン増感）は硫黄増感と組み合せてカルコゲン増感として用いた方が好ましい。
【００６１】
テルル増感においては、不安定テルル化合物を用い、特開平４−２２４５９５号、同４−２７１３４１号、同４−３３３０４３号、同５−３０３１５７号、同６−２７５７３号、同６−１７５２５８号、同６−１８０４７８号、同６−２０８１８４号、同６−２０８１８６号、同６−３１７８６７号、同７−１４０５７９号、同７−３０１８７９号、同７−３０１８８０号などに記載されている不安定テルル化合物を用いることができる。
具体的には、ホスフィンテルリド類（例えば、ノルマルブチル−ジイソプロピルホスフィンテルリド、トリイソブチルホスフィンテルリド、トリノルマルブトキシホスフィンテルリド、トリイソプロピルホスフィンテルリド）、ジアシル（ジ）テルリド類（例えば、ビス（ジフェニルカルバモイル）ジテルリド、ビス（Ｎ−フェニル−Ｎ−メチルカルバモイル）ジテルリド、ビス（Ｎ−フェニル−Ｎ−メチルカルバモイル）テルリド、ビス（Ｎ−フェニル−Ｎ−ベンジルカルバモイル）テルリド、ビス（エトキシカルボニル）テルリド）、テルロ尿素類（例えば、Ｎ，Ｎ’−ジメチルエチレンテルロ尿素）、テルロアミド類、テルロエステル類などを用いればよい。好ましくはホスフィンテルリド類、ジアシル（ジ）テルリド類である。
【００６２】
本発明のハロゲン化銀乳剤は化学増感時に金−カルコゲン増感に加えて還元増感することにより高感度化が可能である。
ここで、還元増感とは、ハロゲン化銀乳剤に還元増感剤を添加する方法、銀熟成と呼ばれるpAg１〜７の低pAgの雰囲気で熟成させる方法、高pH熟成と呼ばれるpH８〜１１の高pHの雰囲気で熟成させる方法のいずれを選ぶこともできる。また２つ以上の方法を併用することもできる。
【００６３】
還元増感剤を添加する方法は還元増感のレベルを微妙に調節できる点で好ましい方法である。
還元増感剤としては、例えば、第一錫塩、アスコルビン酸およびその誘導体、アミンおよびポリアミン類、ヒドラジン誘導体、ホルムアミジンスルフィン酸、シラン化合物、ボラン化合物が公知である。本発明において用いる還元増感にはこれら公知の還元増感剤を選んで用いることができ、また２種以上の化合物を併用することもできる。還元増感剤としては塩化第一錫、二酸化チオ尿素、ジメチルアミンボラン、アスコルビン酸およびその誘導体が好ましい化合物である。還元増感剤の添加量は乳剤製造条件に依存するので添加量を選ぶ必要があるが、ハロゲン化銀１モル当り１０-7〜１０-3モルの範囲が適当である。
【００６４】
還元増感剤は、例えば、水あるいはアルコール類、グリコール類、ケトン類、エステル類、アミド類のような有機溶媒に溶かし化学増感中に添加される。添加する時期は金増感剤、カルコゲン増感剤の添加前でも添加後でもいずれでも良い。好ましくは還元増感剤を添加して熟成した後カルコゲン増感剤、金増感剤を添加しさらに熟成して化学増感を終了するのが良い。また還元増感剤の溶液を何回かに分けて添加しても連続して長時間添加するのも好ましい方法である。
【００６５】
本発明においては、ハロゲン化銀粒子の銀１モル当たりテトラザインデン化合物が３×１０-3モル以上３×１０-2モル以下含有されていることが好ましい。本発明で用いられるテトラザインデン化合物は、写真乳剤の安定剤、かぶり防止剤として知られており、リサーチ・ディスクロージャー誌３０７巻８６６頁に記載されている。本発明に用いるテトラザインデン化合物としては置換基としてヒドロキシ基を有するテトラザインデン化合物、とくにヒドロキシテトラザインデン化合物が好ましい。テトラザインデンの複素環にはヒドロキシ基以外の置換基を有していてもいい。置換基としては、例えば、アルキル基、アミノ基、ヒドロキシアミノ基、アルキルアミノ基、ジアルキルアミノ基、アリールアミノ基、カルボキシ基、アルコキシカルボニル基、ハロゲン原子、アシルアミノ基、シアノ基などを有していてもよい。ただし、硫黄を含む置換基（例えば、メルカプト基）を有するものは好ましくない。
【００６６】
以下に本発明のテトラザインデン化合物の具体例を列記するが、これらのみに限定されるものではない。
４−ヒドロキシ−６−メチル−１，３，３ａ，７−テトラザインデン
４−ヒドロキシ−６−ｔ−ブチル−１，３，３ａ，７−テトラザインデン
４−ヒドロキシ−６−フェニル−１，３，３ａ，７−テトラザインデン
４−ヒドロキシ−１，３，３ａ，７−テトラザインデン
４−メチル−６−ヒドロキシ−１，３，３ａ，７−テトラザインデン
２−メチルチオ−４−ヒドロキシ−６−メチル−１，３，３ａ，７−テトラザインデン
４−ヒドロキシ−５−ブロム−６−メチル−１，３，３ａ，７−テトラザインデン
４−ヒドロキシ−６−メチル−１，２，３ａ，７−テトラザインデン
４−ヒドロキシ−６−エチル−１，２，３ａ，７−テトラザインデン
２，４−ジヒドロキシ−６−フェニル−１，３，３ａ，７−トリアザインデン
４−ヒドロキシ−６−フェニル−１，２，３，３ａ，７−ペンタザインデン
【００６７】
これらテトラザインデン化合物の添加量は、好ましくはハロゲン化銀１モル当り３×１０-3モル〜３×１０-2モル、好ましくは４×１０-3モル〜３×１０-2モル、より好ましくは６×１０-3モル〜２×１０-2モルであり、化学増感開始前、化学増感中、化学増感後、塗布時のいずれかの時期に添加することが好ましい。添加量が少なすぎるとテトラザインデン化合物の添加による粒子サイズの経時での安定化の効果が認められない。ここで経時とはハロゲン化銀乳剤粒子調製時もしくは調製してから塗布するまでの間における時間経過を意味する。この経時変化を抑えることにより安定した製造、品質の達成が可能となる。テトラザインデン化合物の添加量が多すぎると逆に経時での粒子サイズ変化が添加していない場合と比較して大きくなる。
【００６８】
本発明においては、ハロゲン化銀粒子の銀１モル当たりチオシアン酸塩が1×１０-4以上1×１０-2モル以下含有されることが好ましい。より好ましくは、ハロゲン化銀粒子の銀１モル当たりチオシアン酸塩が５×１０-4以上５×１０-3モル以下含有される。少なすぎると高感度化の効果が小さく、多すぎるとチオシアン酸塩のハロゲン化銀溶剤としての粒子サイズ変動等の不安定化による悪化作用が大きくなりすぎる。本発明においてはチオシアン酸塩以外のハロゲン化銀溶剤も好ましく用いられる。ハロゲン化銀溶剤としては、米国特許第３，２７１，１５７号、同第３，５３１，２８６号、同第３，５７４，６２８号、特開昭５４−１０１９号、同５４−１５８９１７号等に記載された（ａ）有機チオエーテル類、特開昭５３−８２４０８号、同５５−７７７３７号、同５５−２９８２号等に記載された（ｂ）チオ尿素誘導体、特開昭５３−１４４３１９号に記載された（ｃ）酸素または硫黄原子と窒素原子とにはさまれたチオカルボニル基を有するハロゲン化銀溶剤、特開昭５４−１００７１７号に記載された（ｄ）イミダゾール類、（ｅ）亜硫酸塩、（ｆ）アンモニア等があげられる。
【００６９】
本発明において好ましく用いられるチオシアン酸塩の添加時期はハロゲン化銀乳剤粒子の調製のいかなる段階であっても良いが、好ましくはハロゲン化銀粒子形成工程終了後、より好ましくは脱塩工程終了後塗布工程前である。特に好ましくは化学増感工程時である。添加方法としては水溶液として添加することが好ましい。チオシアン酸塩としては、好ましくはＫＳＣＮ、ＮａＳＣＮ、ＮＨ4ＳＣＮである。
【００７０】
本発明においては増感色素としてハロゲン化銀粒子の銀１モル当たりＪ会合性シアニン色素が１×１０-4モル以上１×１０-2モル以下含有されていることが好ましい。Ｊ会合性シアニン色素が該添加量含有されることにより、前述したハロゲン化銀溶剤の使用によるハロゲン化銀超微粒子に対する不安定化効果を顕著に抑制することができる。ここでＪ会合性とは色素の溶液中での吸収極大に対してハロゲン化銀粒子に吸着した状態での吸収極大が１０ｎｍ以上、より好ましくは２０ｎｍ以上、長波長にシフトすることを意味する。特に好ましくはハロゲン化銀粒子の銀１モル当たりＪ会合性シアニン色素が５×１０-4モル以上５×１０-3モル以下含有されている。
【００７１】
一般に本発明において用いられる増感色素には、シアニン色素、メロシアニン色素、複合シアニン色素、複合メロシアニン色素、ホロポーラーシアニン色素、ヘミシアニン色素、スチリル色素およびヘミオキソノール色素が包含される。特に有用な色素は、前述したシアニン色素に属する色素である。これらの色素類には、塩基性複素環核としてシアニン色素類に通常利用される核のいずれをも適用できる。すなわち、例えば、ピロリン核、オキサゾリン核、チオゾリン核、ピロール核、オキサゾール核、チアゾール核、セレナゾール核、イミダゾール核、テトラゾール核、ピリジン核；これらの核に脂環式炭化水素環が融合した核；及びこれらの核に芳香族炭化水素環が融合した核、即ち、例えば、インドレニン核、ベンゾインドレニン核、インドール核、ベンゾオキサドール核、ナフトオキサゾール核、ベンゾチアゾール核、ナフトチアゾール核、ベンゾセレナゾール核、ベンゾイミダゾール核、キノリン核が適用できる。これらの核は炭素原子上に置換基を有していてもよい。
【００７２】
これらの増感色素は単独に用いてもよいが、それらの組合せを用いてもよく、増感色素の組合せは特に、強色増感の目的でしばしば用いられる。その代表例は米国特許第２，６８８，５４５号、同第２，９７７，２２９号、同第３，３９７，０６０号、同第３，５２２，０５２号、同第３，５２７，６４１号、同第３，６１７，２９３号、同第３，６２８，９６４号、同第３，６６６，４８０号、同第３，６７２，８９８号、同第３，６７９，４２８号、同第３，７０３，３７７号、同第３，７６９，３０１号、同第３，８１４，６０９号、同第３，８３７，８６２号、同第４，０２６，７０７号、英国特許第１，３４４，２８１号、同第１，５０７，８０３号、特公昭４３−４９３６号、同５３−１２３７５号、特開昭５２−１１０６１８号、同５２−１０９９２５号に記載されている。
【００７３】
増感色素とともに、それ自身分光増感作用をもたない色素あるいは可視光を実質的に吸収しない物質であって、強色増感を示す物質を同時または別個に添加してもよい。本発明においては、スチルベン系の強色増感剤を用いることは、特に好ましい。
【００７４】
本発明において増感色素の添加時期はハロゲン化銀乳剤粒子の調製のいかなる段階であっても良いが、好ましくは化学増感工程以前、より好ましくはハロゲン化銀粒子形成工程終了後脱塩工程以前である。添加方法としては従来公知の方法を用いることが可能である。好ましくは水溶液もしくは水系分散液として添加する。
【００７５】
本発明においてはハロゲン化銀粒子の銀１モル当たりイリジウム塩が１×１０-4モル以上１×１０-2モル以下含有されていることが好ましい。イリジウム塩が該添加量含有されることにより、ハロゲン化銀溶剤の使用によるハロゲン化銀超微粒子に対する不安定化効果を顕著に抑制することができる。特に好ましくはハロゲン化銀粒子の銀１モル当たりイリジウム塩が２×１０-4モル以上１×１０-3モル以下含有されている。
【００７６】
本発明においてイリジウム塩の添加時期はハロゲン化銀乳剤粒子の調製のいかなる段階であっても良いが、好ましくはハロゲン化銀粒子形成工程中である。添加方法としては好ましくは水溶液として添加する。
【００７７】
イリジウム塩としては３価もしくは４価のイリジウム錯体が好ましく用いられる。代表的なイリジウム塩としては、Ｋ3ＩｒＣｌ6、Ｋ2ＩｒＣｌ6、Ｋ3ＩｒＣｌ5（Ｈ2Ｏ）、Ｋ2ＩｒＣｌ5（Ｈ2Ｏ）等を挙げることができる。Ｋ塩以外にナトリウム塩、アンモニウム塩も好ましく用いられる。Ｉｒの配位子としてはＣｌ、Ｈ2Ｏ以外に従来公知であるものが
用いられる。好ましくは特開平７−０７２５６９号に記載の有機配位子を含むイリジウム錯体が用いられる。さらに好ましくは特開平２−７６１０２７号に記載のシアノ基を含むイリジウム錯体が用いられる。
【００７８】
本発明においてはイリジウム塩以外にハロゲン化銀粒子中に６シアノ金属錯体がドープされているのが好ましい。６シアノ金属錯体のうち、鉄、ルテニウム、オスミウム、コバルト、ロジウム、イリジウム又はクロムを含有するものが好ましい。金属錯体の添加量は、ハロゲン化銀１モル当たり１０-6乃至１０-2モルの範囲であることが好ましく、ハロゲン化銀１モル当たり１０-5乃至１０-3モルの範囲であることがさらに好ましい。金属錯体は、水または有機溶媒に溶かして添加することができる。有機溶媒は水と混和性を有することが好ましい。有機溶媒の例には、アルコール類、エーテル類、グリコール類、ケトン類、エステル類、及びアミド類が含まれる。
【００７９】
金属錯体としては、下記式（I）で表される６シアノ金属錯体が特に好ましい。
【００８０】
（I）［Ｍ（ＣＮ）6］n-（式中、Ｍは鉄、ルテニウム、オスミウム、コバルト、ロジウム、イリジウムまたはクロムであり、ｎは３または４である。）。
【００８１】
６シアノ金属錯体の具体例を以下に示す。
（I-1）  ［Ｆｅ（ＣＮ）6］4-
（I-2）  ［Ｆｅ（ＣＮ）6］3-
（I-3）  ［Ｒｕ（ＣＮ）6］4-
（I-4）  ［Ｏｓ（ＣＮ）6］4-
（I-5）  ［Ｃｏ（ＣＮ）6］3-
（I-6）  ［Ｒｈ（ＣＮ）6］3-
（I-7）  ［Ｉｒ（ＣＮ）6］3-
（I-8）  ［Ｃｒ（ＣＮ）6］4-
【００８２】
６シアノ錯体の対カチオンは、水と混和しやすく、ハロゲン化銀乳剤の沈殿操作に適合しているイオンを用いることが好ましい。対イオンの例には、アルカリ金属イオン（例、ナトリウムイオン、カリウムイオン、ルビジウムイオン、セシウムイオン、リチウムイオン）、アンモニウムイオンおよびアルキルアンモニウムイオンが含まれる。
【００８３】
本発明のホログラフイ−用ハロゲン化銀感光材料には低分子量ゼラチンが含有されることが好ましい。より好ましくはハロゲン化銀乳剤中に低分子量ゼラチンが含まれる。本発明における低分子量ゼラチンとは数平均分子量が３０００から５００００のものを意味する。より好ましくは数平均分子量が１００００以上３００００以下である。本発明で使用するゼラチンは、下記の各種修飾処理を施されていても良い。例えば、アミノ基を修飾したフタル化ゼラチン、コハク化ゼラチン、トリメリットゼラチン、ピロメリットゼラチン、カルボキシル基を修飾したエステル化ゼラチン、アミド化ゼラチン、イミダゾール基を修飾したホルミル化ゼラチン、メチオニン基を減少させた酸化処理ゼラチンや増加させた還元処理ゼラチンなどが挙げられる。
【００８４】
一方、それ以外の親水性コロイドも用いることができる。例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類のようなセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一あるいは共重合体の如き多種の合成親水性高分子物質を用いることができる。ゼラチンとしては石灰処理ゼラチンのほか、酸処理ゼラチンやＢｕｌｌ．Ｓｏｃ．Ｓｃｉ．Ｐｈｏｔｏ．Ｊａｐａｎ．No．１６．Ｐ３０（１９６６）に記載されたような酵素処理ゼラチンを用いてもよく、また、ゼラチンの加水分解物や酵素分解物も用いることができる。
【００８５】
本発明に用いられるハロゲン化銀乳剤は通常、水洗を行う。水洗の温度は目的に応じて選べるが、５℃〜５０℃の範囲で選ぶことが好ましい。水洗時のpHも目的に応じて選べるが２〜１０の間で選ぶことが好ましい。さらに好ましくは３〜８の範囲である。水洗時のpAgも目的に応じて選べるが５〜１０の間で選ぶことが好ましい。水洗の方法としてヌードル水洗法、半透膜を用いた透析法、遠心分離法、凝析沈降法、イオン交換法のなかから選んで用いることができる。凝析沈降法の場合には硫酸塩を用いる方法、有機溶剤を用いる方法、水溶性ポリマーを用いる方法、ゼラチン誘導体を用いる方法などから選ぶことができる。
【００８６】
本発明に用いられるハロゲン化銀乳剤には、感光材料の製造工程、保存中あるいは処理中のかぶりを防止し、あるいは写真性能を安定化させる目的で、種々の化合物を含有させることができる。すなわちチアゾール類、例えば、ベンゾチアゾリウム塩、ニトロイミダゾール類、ニトロベンズイミダゾール類、クロロベンズイミダゾール類、ブロモベンズイミダゾール類、メルカプトチアゾール類、メルカプトベンゾチアゾール類、メルカプトベンズイミダゾール類、メルカプトチアジアゾール類、アミノトリアゾール類、ベンゾトリアゾール類、ニトロベンゾトリアゾール類、メルカプトテトラゾール類（特に１−フェニル−５−メルカプトテトラゾール）；メルカプトピリミジン類；メルカプトトリアジン類；例えば、オキサドリンチオンのようなチオケト化合物；アザインデン類、例えば、トリアザインデン類、ペンタアザインデン類のようなかぶり防止剤または安定剤として知られた、多くの化合物を加えることができる。例えば、米国特許第３，９５４，４７４号、同第３，９８２，９４７号、特公昭５２−２８６６０号に記載されたものを用いることができる。好ましい化合物の一つに特開昭６３−２１２９３２号に記載された化合物がある。かぶり防止剤および安定剤は粒子形成前、粒子形成中、粒子形成後、水洗工程、水洗後の分散時、化学増感前、化学増感中、化学増感後、塗布前のいろいろな時期に目的に応じて添加することができる。乳剤調製中に添加して本来のかぶり防止および安定化効果を発現する以外に、粒子の晶壁を制御する、粒子サイズを小さくする、粒子の溶解性を減少させる、化学増感を制御する、色素の配列を制御するなど多目的に用いることができる。
【００８７】
本発明の乳剤調製時、例えば粒子形成時、脱塩工程、化学増感時、塗布前に金属イオンの塩を存在させることは目的に応じて好ましい。粒子にドープする場合には粒子形成時、粒子表面の修飾あるいは化学増感剤として用いる時は粒子形成後、化学増感終了前に添加することが好ましい。粒子全体にドープする場合と粒子のコアー部のみ、あるいはシェル部のみにドープする方法も選べる。例えば、Ｍｇ、Ｃａ、Ｓｒ、Ｂａ、Ａｌ、Ｓｃ、Ｙ、Ｌａ、Ｃｒ、Ｍｎ、Ｆｅ、Ｃｏ、Ｎｉ、Ｃｕ、Ｚｎ、Ｇａ、Ｒｕ、Ｒｈ、Ｐｄ、Ｒｅ、Ｏｓ、Ｉｒ、Ｐｔ、Ａｕ、Ｃｄ、Ｈｇ、Ｔｌ、Ｉｎ、Ｓｎ、Ｐｂ、Ｂｉを用いることができる。これらの金属はアンモニウム塩、酢酸塩、硝酸塩、硫酸塩、燐酸塩、水酸塩あるいは６配位錯塩、４配位錯塩など粒子形成時に溶解させることができる塩の形であれば添加できる。例えば、ＣｄＢｒ2、ＣｄＣｌ2、Ｃｄ（ＮＯ3）2、Ｐｂ（ＮＯ3）2、Ｐｂ（ＣＨ3ＣＯＯ）2、Ｋ3［Ｆｅ（ＣＮ）6］、（ＮＨ4）4［Ｆｅ（ＣＮ）6］、Ｋ3ＩｒＣｌ6、（ＮＨ4）3ＲｈＣｌ6、Ｋ4Ｒｕ（ＣＮ）6があげられる。配位化合物のリガンドとしてハロ、アコ、シアノ、シアネート、チオシアネート、ニトロシル、チオニトロシル、オキソ、カルボニルのなかから選ぶことができる。これらは金属化合物を１種類のみ用いてもよいが２種あるいは３種以上を組み合せて用いてよい。
【００８８】
金属化合物は水またはメタノール、アセトンのような適当な有機溶媒に溶かして添加するのが好ましい。溶液を安定化するためにハロゲン化水素水溶液（例えば、ＨＣｌ、ＨＢｒ）あるいはハロゲン化アルカリ（例えば、ＫＣｌ、ＮａＣｌ、ＫＢｒ、ＮａＢｒ）を添加する方法を用いることができる。また必要に応じ酸・アルカリなどを加えてもよい。金属化合物は粒子形成前の反応容器に添加しても粒子形成の途中で加えることもできる。また水溶性銀塩（例えば、ＡｇＮＯ3）あるいはハロゲン化アルカリ水溶液（例えば、ＮａＣｌ、ＫＢｒ、ＫＩ）に添加しハロゲン化銀粒子形成中連続して添加することもできる。さらに水溶性銀塩、ハロゲン化アルカリとは独立の溶液を用意し粒子形成中の適切な時期に連続して添加してもよい。さらに種々の添加方法を組み合せるのも好ましい。
【００８９】
本発明の乳剤においては銀に対する酸化剤を用いることが好ましい。銀に対する酸化剤とは、金属銀に作用して銀イオンに変換せしめる作用を有する化合物をいう。特にハロゲン化銀粒子の形成過程および化学増感過程において副生するきわめて微小な銀粒子を、銀イオンに変換せしめる化合物が有効である。ここで生成する銀イオンは、例えば、ハロゲン化銀、硫化銀、セレン化銀のような水に難溶の銀塩を形成してもよく、又、硝酸銀のような水に易溶の銀塩を形成してもよい。銀に対する酸化剤は、無機物であっても、有機物であってもよい。無機の酸化剤としては、例えば、オゾン、過酸化水素およびその付加物（例えば、ＮａＢＯ2・Ｈ2Ｏ2・３Ｈ2Ｏ、２ＮａＣＯ3・３Ｈ2Ｏ2、Ｎａ4Ｐ2Ｏ7・２Ｈ2Ｏ2、２Ｎａ2ＳＯ4・Ｈ2Ｏ2・２Ｈ2Ｏ）、ペルオキシ酸塩（例えば、Ｋ2Ｓ2Ｏ8、Ｋ2Ｃ2Ｏ6、Ｋ2Ｐ2Ｏ8）、ペルオキシ錯体化合物（例えば、Ｋ2［Ｔｉ（Ｏ2）Ｃ2Ｏ4］・３Ｈ2Ｏ、４Ｋ2ＳＯ4・Ｔｉ（Ｏ2）ＯＨ・ＳＯ4・２Ｈ2Ｏ、Ｎａ3［ＶＯ（Ｏ2）（Ｃ2Ｈ4）2］・６Ｈ2Ｏ）、過マンガン酸塩（例えば、ＫＭｎＯ4）、クロム酸塩（例えば、Ｋ2Ｃｒ2Ｏ7）のような酸素酸塩、沃素や臭素のようなハロゲン元素、過ハロゲン酸塩（例えば、過沃素酸カリウム）、高原子価の金属の塩（例えば、ヘキサシアノ第二鉄酸カリウム）およびチオスルフォン酸塩がある。
【００９０】
また、有機の酸化剤としては、ｐ−キノンのようなキノン類、過酢酸や過安息香酸のような有機過酸化物、活性ハロゲンを放出する化合物（例えば、Ｎ−ブロムサクシンイミド、クロラミンＴ、クロラミンＢ）が例として挙げられる。
【００９１】
本発明において用いる好ましい酸化剤は、オゾン、過酸化水素およびその付加物、ハロゲン元素、チオスルフォン酸塩の無機酸化剤及びキノン類の有機酸化剤である。前述の還元増感と銀に対する酸化剤を併用するのは好ましい態様である。酸化剤を用いたのち還元増感を施こす方法、その逆方法あるいは両者を同時に共存させる方法のなかから選んで用いることができる。これらの方法は粒子形成工程でも化学増感工程でも選んで用いることができる。
【００９２】
本発明のホログラフィ−用ハロゲン化銀感光材料には特開平０７−１３４３５１号に記載のハロゲン化銀への吸着基を有するヒドラジン化合物、特開平０８−１１４８８４号、同０８−３１４０５１号記載のヒドロキサム酸系化合物、特開平１０−０９０８１９号記載のヒドロキシセミカルバジド系化合物、特開２００２−３２３７２９号記載のハロゲン化銀への吸着基を有するヒドロキシルアミン系化合物、を含有することが特に好ましい。
これら化合物の添加は乳剤粒子形成から塗布するまでの間から選ぶことができるが、好ましくは化学増感時またはそれ以降の塗布するまでの間から選択することができる。添加量についても任意であるが、超微粒子乳剤の特徴として、これらの特許に記載された量よりも１０倍以上の大過剰量用いたほうが好ましい場合がある。具体的な添加量は実験的に容易に決定することができる。
【００９３】
１電子酸化されて生成する１電子酸化体が１電子もしくはそれ以上の電子を放出し得る化合物は本発明の感光材料に好ましく用いられる。これらの化合物は以下のタイプ１、２から選ばれる化合物である。
(タイプ１)
１電子酸化されて生成する１電子酸化体が、引き続く結合開裂反応を伴って、さらに１電子もしくはそれ以上の電子を放出し得る化合物。
(タイプ２)
１電子酸化されて生成する１電子酸化体が、引き続く結合形成反応を経た後に、さらに１電子もしくはそれ以上の電子を放出し得る化合物。
【００９４】
まずタイプ１の化合物について説明する。
タイプ１の化合物で、１電子酸化されて生成する１電子酸化体が、引き続く結合開裂反応を伴って、さらに１電子を放出し得る化合物としては、特開平９−２１１７６９号(具体例：２８〜３２頁の表Ｅおよび表Ｆに記載の化合物ＰＭＴ−１〜Ｓ−３７)、特開平９−２１１７７４号、特開平１１−９５３５５号(具体例：化合物ＩＮＶ１〜３６)、特表２００１−５００９９６号(具体例：化合物１〜７４、８０〜８７、９２〜１２２)、米国特許５，７４７，２３５号、米国特許５，７４７，２３６号、欧州特許７８６６９２Ａ１号(具体例：化合物ＩＮＶ１〜３５)、欧州特許８９３７３２Ａ１号、米国特許６，０５４，２６０号、米国特許５，９９４，０５１号などの特許に記載の「１光子２電子増感剤」または「脱プロトン化電子供与増感剤」と称される化合物が挙げられる。これらの化合物の好ましい範囲は、引用されている特許明細書に記載の好ましい範囲と同じである。
【００９５】
またタイプ１の化合物で、１電子酸化されて生成する１電子酸化体が、引き続く結合開裂反応を伴って、さらに１電子もしくはそれ以上の電子を放出し得る化合物としては、一般式（１）（特開２００３-１１４４８７号に記載の一般式（１）と同義）、一般式（２）（特開２００３-１１４４８７号に記載の一般式（２）と同義）、一般式（３）（特開２００３-１１４４８８号に記載の一般式（１）と同義）、一般式（４）（特開２００３-１１４４８８号に記載の一般式（２）と同義）、一般式（５）（特開２００３-１１４４８８号に記載の一般式（３）と同義）、一般式（６）（特開２００３-７５９５０号に記載の一般式（１）と同義）、一般式（７）（特開２００３-７５９５０号に記載の一般式（２）と同義）、一般式（８）（特開２００４-２３９９４３（特願２００３-２５８８６）号に記載の一般式（１）と同義）、または化学反応式（１）（特願２００３-３３４４６号に記載の化学反応式（１）と同義）で表される反応を起こしうる化合物のうち一般式（９）（特開２００４-２４５９２９（特願２００３-３３４４６）号に記載の一般式（３）と同義）で表される化合物が挙げられる。またこれらの化合物の好ましい範囲は、引用されている特許明細書に記載の好ましい範囲と同じである。
【００９６】
【化１】
2007188068.tif 000002
【００９７】
【化２】
2007188068.tif 000003
【００９８】
【化３】
2007188068.tif 000004
【００９９】
【化４】
2007188068.tif 000005
【０１００】
【化５】
2007188068.tif 000006
【０１０１】
式中RED1、RED2は還元性基を表す。R1は炭素原子（C）とRED1とともに5員もしくは6員の芳香族環（芳香族複素環を含む）のテトラヒドロ体、もしくはオクタヒドロ体に相当する環状構造を形成しうる非金属原子団を表す。R2は水素原子または置換基を表す。同一分子内に複数のR2が存在する場合にはこれらは同じであっても異なっていても良い。L1は脱離基をあらわす。EDは電子供与性基をあらわす。Z1は窒素原子とベンゼン環の2つの炭素原子とともに6 員環を形成しうる原子団を表す。X1は置換基を表し、m1は0〜3の整数を表す。Z2はは−CR11R12-、-NR13-または-O-を表す。R11、R12はそれぞれ独立して水素原子または置換基を表す。R13は水素原子、アルキル基、アリール基、ヘテロ環基を表す。X1はアルコキシ基、アリールオキシ基、ヘテロ環オキシ基、アルキルチオ基、アリールチオ基、ヘテロ環チオ基、アルキルアミノ基、アリールアミノ基、またはヘテロ環アミノ基を表す。L2はカルボキシ基もしくはその塩または水素原子を表す。X2はC=Cとともに5員のヘテロ環を形成する基を表す。Y2はC=Cとともに5員または6員のアリール基またはヘテロ環基を形成する基を表す。Mはラジカル、ラジカルカチオン、またはカチオンを表す。
【０１０２】
次にタイプ２の化合物について説明する。
タイプ２の化合物で１電子酸化されて生成する１電子酸化体が、引き続く結合形成反応を伴って、さらに１電子もしくはそれ以上の電子を放出し得る化合物としては、一般式（１０）（特開２００３-１４０２８７号に記載の一般式（１）と同義）、化学反応式（１）（特開２００４-２４５９２９（特願２００３-３３４４６）号に記載の化学反応式（１）と同義）で表される反応を起こしうる化合物であって一般式（１１）（特開２００４−２４５９２９（特願２００３-３３４４６）号に記載の一般式（２）と同義）で表される化合物が挙げられる。これらの化合物の好ましい範囲は、引用されている特許明細書に記載の好ましい範囲と同じである。
【０１０３】
【化６】
2007188068.tif 000007
【０１０４】
【化７】
2007188068.tif 000008
【０１０５】
上式中、Xは1電子酸化される還元性基をあらわす。YはXが1電子酸化されて生成する1電子酸化体と反応して、新たな結合を形成しうる炭素−炭素２重結合部位、炭素−炭素３重結合部位、芳香族基部位、またはベンゾ縮環の非芳香族ヘテロ環部位を含む反応性基を表す。L2はXとYを連結する連結基を表す。R 2は水素原子または置換基を表す。同一分子内に複数のR2が存在する場合にはこれらは同じであっても異なっていても良い。X2はC=Cとともに5員のヘテロ環を形成する基を表す。Y2はC=Cとともに5員または6員のアリール基またはヘテロ環基を形成する基を表す。Mはラジカル、ラジカルカチオン、またはカチオンを表す。
【０１０６】
タイプ１、２の化合物のうち好ましくは「分子内にハロゲン化銀への吸着性基を有する化合物」であるか、または「分子内に、分光増感色素の部分構造を有する化合物」である。ハロゲン化銀への吸着性基とは特開２００３-１５６８２３号明細書の１６頁右１行目〜１７頁右１２行目に記載の基が代表的なものである。分光増感色素の部分構造とは同明細書の１７頁右３４行目〜１８頁左６行目に記載の構造である。
【０１０７】
タイプ１、２の化合物として、より好ましくは「分子内にハロゲン化銀への吸着性基を少なくとも１つ有する化合物」である。さらに好ましくは「同じ分子内にハロゲン化銀への吸着性基を２つ以上有する化合物」である。吸着性基が単一分子内に２個以上存在する場合には、それらの吸着性基は同一であっても異なっても良い。
【０１０８】
吸着性基として好ましくは、メルカプト置換含窒素ヘテロ環基（例えば２−メルカプトチアジアゾール基、３−メルカプト−１，２，４−トリアゾール基、５−メルカプトテトラゾール基、２−メルカプト−１，３，４−オキサジアゾール基、２−メルカプトベンズオキサゾール基、２−メルカプトベンズチアゾール基、１，５−ジメチル−１，２，４−トリアゾリウム−３−チオレート基など）、またはイミノ銀（＞ＮＡｇ）を形成しうる−ＮＨ−基をヘテロ環の部分構造として有する含窒素ヘテロ環基（例えば、ベンゾトリアゾール基、ベンズイミダゾール基、インダゾール基など）である。特に好ましくは、５−メルカプトテトラゾール基、３−メルカプト−１，２，４−トリアゾール基、およびベンゾトリアゾール基であり、最も好ましいのは、３−メルカプト−１，２，４−トリアゾール基、および５−メルカプトテトラゾール基である。
【０１０９】
吸着性基として、分子内に２つ以上のメルカプト基を部分構造として有する場合もまた特に好ましい。ここにメルカプト基（−ＳＨ）は、互変異性化できる場合にはチオン基となっていてもよい。２つ以上のメルカプト基を部分構造として有する吸着性基（ジメルカプト置換含窒素テロ環基など）の好ましい例としては、２，４−ジメルカプトピリミジン基、２，４−ジメルカプトトリアジン基、３，５−ジメルカプト−１，２，４−トリアゾール基が挙げられる。
【０１１０】
また窒素またはリンの4級塩構造も吸着性基として好ましく用いられる。窒素の4級塩構造としては具体的にはアンモニオ基（トリアルキルアンモニオ基、ジアルキルアリール（またはヘテロアリール）アンモニオ基、アルキルジアリール（またはヘテロアリール）アンモニオ基など）または４級化された窒素原子を含む含窒素ヘテロ環基を含む基である。リンの4級塩構造としては、フォスフォニオ基（トリアルキルフォスフォニオ基、ジアルキルアリール（またはヘテロアリール）フォスフォニオ基、アルキルジアリール（またはヘテロアリール）フォスフォニオ基、トリアリール（またはヘテロアリール）フォスフォニオ基など）が挙げられる。より好ましくは窒素の4級塩構造が用いられ、さらに好ましくは４級化された窒素原子を含む５員環あるいは6員環の含窒素芳香族ヘテロ環基が用いられる。特に好ましくはピリジニオ基、キノリニオ基、イソキノリニオ基が用いられる。これら４級化された窒素原子を含む含窒素ヘテロ環基は任意の置換基を有していてもよい。
【０１１１】
4級塩の対アニオンの例としては、ハロゲンイオン、カルボキシレートイオン、スルホネートイオン、硫酸イオン、過塩素酸イオン、炭酸イオン、硝酸イオン、BF4-、PF6-、Ph4B-等が挙げられる。分子内にカルボキシレート基等に負電荷を有する基が存在する場合には、それとともに分子内塩を形成していても良い。分子内にない対アニオンとしては、塩素イオン、ブロモイオンまたはメタンスルホネートイオンが特に好ましい。
【０１１２】
吸着性基として窒素またはリンの４級塩構造有するタイプ１、２で表される化合物の好ましい構造は一般式（X）で表される。
【０１１３】
【化８】
2007188068.tif 000009
【０１１４】
一般式（X）においてP、Rはそれぞれ独立して増感色素の部分構造ではない窒素またはリンの4級塩構造を表す。Q1、Q2はそれぞれ独立して連結基を表し、具体的には単結合、アルキレン基、アリーレン基、ヘテロ環基、−Ｏ−、−Ｓ−、−ＮＲN−、−Ｃ（＝Ｏ）−、−ＳＯ2−、−ＳＯ−、−Ｐ（＝Ｏ）−の各基の単独、またはこれらの基の組み合わせからなる基を表す。ここにＲNは水素原子、アルキル基、アリール基、ヘテロ環基を表す。 Sはタイプ（１）または（２）で表される化合物から原子を一つ取り除いた残基である。iとｊは1以上の整数であり、i+jが2〜6になる範囲から選ばれるものである。好ましくはi が1〜３、ｊが1〜２の場合であり、より好ましくはiが１または２、ｊが１の場合であり、特に好ましくはiが１、ｊが１の場合である。一般式（X）で表される化合物はその総炭素数が10〜100の範囲のものが好ましい。より好ましくは10〜70、さらに好ましくは11〜60であり、特に好ましくは１２〜50である。
【０１１５】
本発明のタイプ１、タイプ２の化合物は乳剤調製時、感材製造工程中のいかなる場合にも使用しても良い。例えば粒子形成時、脱塩工程、化学増感時、塗布前などである。またこれらの工程中の複数回に分けて添加することも出来る。添加位置として好ましくは、粒子形成終了時から脱塩工程の前、化学増感時（化学増感開始直前から終了直後）、塗布前であり、より好ましくは化学増感時、塗布前である。
【０１１６】
本発明のタイプ１、タイプ２の化合物は水、メタノール、エタノールなどの水可溶性溶媒またはこれらの混合溶媒に溶解して添加することが好ましい。水に溶解する場合、ｐＨを高くまたは低くした方が溶解度が上がる化合物については、ｐＨを高くまたは低くして溶解し、これを添加しても良い。
【０１１７】
本発明のタイプ１、タイプ２の化合物は乳剤層中に使用するのが好ましいが、乳剤層と共に保護層や中間層に添加しておき、塗布時に拡散させてもよい。本発明の化合物の添加時期は増感色素の前後を問わず、それぞれ好ましくはハロゲン化銀１モル当り、１×１０-9〜５×１０-2モル、更に好ましくは１×１０-8〜２×１０-3モルの割合でハロゲン化銀乳剤層に含有する。
【０１１８】
本発明に関する感光材料には、前記の種々の添加剤が用いられるが、それ以外にも目的に応じて種々の添加剤を用いることができる。
【０１１９】
これらの添加剤は、より詳しくはリサーチ・ディスクロージャー  Ｉｔｅｍ１７６４３（１９７８年１２月）、同  Ｉｔｅｍ  １８７１６（１９７９年１１月）および同  Ｉｔｅｍ  ３０８１１９（１９８９年１２月）に記載されており、その該当個所を後掲の表にまとめて示した。
【０１２０】
添加剤種類           RD17643         RD18716          RD308119
1  化学増感剤            23頁        648 頁右欄        996 頁
2  感度上昇剤                          同  上
3  分光増感剤、        23〜24頁      648 頁右欄〜    996 右〜998右
強色増感剤                        649 頁右欄
4  増  白  剤            24頁        647 頁右欄        998 右
5  かぶり防止剤、      24〜25頁      649 頁右欄      998 右〜1000右
および安定剤
6  光吸収剤、          25〜26頁      649 頁右欄〜    1003左〜1003右
フィルター染料、                  650 頁左欄
紫外線吸収剤
7  ステイン防止剤      25頁右欄      650 左〜右欄    1002右
8  色素画像安定剤        25頁                        1002右
9  硬  膜  剤            26頁        651 頁左欄    1004右〜1005左
10  バインダー            26頁          同  上      1003右〜1004右
11  可塑剤、潤滑剤        27頁        650 頁右欄    1006左〜1006右
12  塗布助剤、          26〜27頁        同  上      1005左〜1006左
表面活性剤
13  スタチック            27頁          同  上      1006右〜1007左
防  止  剤
14  マット剤                                        1008左〜1009左
【０１２１】
また、ホルムアルデヒドガスによる写真性能の劣化を防止するために、米国特許４，４１１，９８７号や同第４，４３５，５０３号に記載されたホルムアルデヒドと反応して、固定化できる化合物を感光材料に添加することが好ましい。
【０１２２】
本発明の感光材料中には、フェネチルアルコールや特開昭６３−２５７７４７号、同６２−２７２２４８号、および特開平１−８０９４１号に記載の、例えば、１，２−ベンズイソチアゾリン−３−オン、ｎ−ブチル−ｐ−ヒドロキシベンゾエート、フェノール、４−クロル−３，５−ジメチルフェノール、２−フェノキシエタノール、２−（４−チアゾリル）ベンゾイミダゾールのような各種の防腐剤もしくは防黴剤を添加することが好ましい。
【０１２３】
本発明におけるホログラフィ−用ハロゲン化銀感光材料の干渉波記録の方法、処理の方法、ならびに再生の方法、さらには利用の方法についてはホログラフィ−の技術、科学分野における現在の最新の知見等を参考にすることができる。代表的な参考書として、久保田敏弘著、ホログラフィ−入門、原理と実際、朝倉書店、１９９５年等が挙げられる。本発明の感光材料はこれら参考書に記載の応用が当然可能であり、高感度、高画質、安定性を利用して、その応用が簡便となる。
【０１２４】
［実施例］
以下に本発明の感光材料の実施例をもって本発明を具体的に説明する。但し、本発明はこれらの実施例に限定されるものではない。
【実施例１】
【０１２５】
本発明のホログラフイ−用ハロゲン化銀感光材料について詳しく説明する。
（乳剤ａの調製）
ＫＢｒ０．２８ｇ、数平均分子量１０００００の脱イオン骨ゼラチン４３．３ｇを含む水溶液１６６０ｍＬを３３℃に保ち撹拌した。二酸化チオ尿素０．０４ｇを添加した後、ｐＨを６．０に合わせた。ＡｇＮＯ3（９６．０ｇ）水溶液８００ｍｌとＫＩを１モル％含むＫＢｒ水溶液をダブルジェット法で１５分間に渡り添加した。この時、銀電位を飽和カロメル電極に対して＋２０ｍＶに保った。粒子形成時のＡｇＮＯ3水溶液の添加開始から２分後にＫ3ＩｒＣｌ6水溶液をハロゲン化銀１モルに対して５×１０-4モル添加した。強色増感剤Ｉをハロゲン化銀１モルに対して３×１０-4モル添加した後、増感色素Ｉ、ＩＩを５０：５０のモル比率でハロゲン化銀１モルに対して９×１０-4モル添加した。本実験において増感色素は、特開平１１−５２５０７号に記載の方法で作成した固体微分散物として、使用した。すなわち硝酸ナトリウム０．８質量部および硫酸ナトリウム３．２質量部をイオン交換水４３質量部に溶解し、増感色素１３質量部を添加し、６０℃の条件下でディゾルバー翼を用い２０００ｒｐｍで２０分間分散することにより、増感色素の固体分散物を得た。
温度を２８℃に降温した後、通常の水洗を行なった。数平均分子量２００００の脱イオン骨ゼラチン２１ｇを添加した後、４０℃でＰＨを６．０に調整した。６０℃に昇温し、ハロゲン化銀１モルに対して、二酸化チオ尿素を３×１０-5モル、塩化金酸（５．５×１０-4モル）、チオ硫酸ナトリウム（９．９×１０-4モル）およびＮ，Ｎ−ジメチルセレノ尿素（１．７×１０-4モル）を添加し最適に化学増感を施した。かぶり防止剤Ｉ（１．０×１０-3モル）およびＩＩ（３．５×１０-3モル）を添加して化学増感を終了した。
本乳剤ａは数平均円相当径３２ｎｍ、円相当径の変動係数９％の角の明確な立方体粒子であった。本粒子は１モル％の沃化銀を含有する臭化銀粒子であり、沃化銀含有率の粒子間分布の変動係数は７％の粒子である。
【０１２６】
【化９】
2007188068.tif 000010
【０１２７】
【化１０】
2007188068.tif 000011
【０１２８】
下塗り層を設けてある厚み２００μｍの三酢酸セルロースフィルム支持体に下記表−１に示すような塗布条件で上記の化学増感を施した乳剤を塗布し、塗布試料を作成した。
【０１２９】
【表１】
2007188068.tif 000012
【０１３０】
バック層は以下の内容にて、上記塗布試料に塗布した。
【０１３１】
＜導電層塗布液の調製とその塗布＞
ゼラチン水溶液に下記化合物を添加し、ゼラチン塗布量が０．０６ｇ／m2となるように塗布した。
SnO2／Sb(9／１質量比、平均粒径０．２５μ)           １８６mg／m2
ゼラチン（Ca++含有量３０００ｐｐｍ）                  ６０mg／m2
ｐ−ドデシルベンゼンスルホン酸ナトリウム              １３mg／m2
ジヘキシル−α−スルホサクシナートナトリウム          １２mg／m2
ポリスチレンスルホン酸ナトリウム                      １０mg／m2
化合物−Ａ                                              １mg／m2
【０１３２】
＜バック層塗布液の調製とその塗布＞
ゼラチン水溶液に下記化合物を添加し、ゼラチン塗布量が１．９４ｇ／m2となるように塗布した。
ゼラチン（Ca++含有量３０ｐｐｍ）                  １．９４mg／m2
ポリメチルメタクリレート微粒子（平均粒径３．４μ）    １５mg／m2
ｐ−ドデシルベンゼンスルホン酸ナトリウム                ７mg／m2
ジヘキシル−α−スルホサクシナートナトリウム          ２９mg／m2
Ｎ−パーフルオロオクタンスルホニル−Ｎ−プロピル
グリシンポタジウム                                      ５mg／m2
硫酸ナトリウム                                      １５０mg／m2
酢酸ナトリウム                                        ４０mg／m2
化合物−Ｅ（硬膜剤）                                １０５mg／m2
化合物−Ｃ                                            １５mg／m2
【０１３３】
【化１１】
2007188068.tif 000013
【０１３４】
この試料を４０℃、相対湿度７０％の条件下に１４時間放置した。その後、特開2005-309359号公報記載の図１の光学系を用い、２光束干渉露光計によりＮｄ−ＹＡＧ（５３２ｎｍ）のレーザー光源を２方向から照射し、露光量を順次替えたサンプルを作成し、久保田敏弘著、ホログラフイ−入門−原理と実際−、１９９５年朝倉書店出版ｐ．１５９に記載されたＣＷ−Ｃ２現像液＋ＰＢＱ−２漂白液の処方にて処理を行い、水洗し、乾燥した。特開2005-309359号公報に記載の測定法と同様にして回折効率が最大になる光量（感度）とそのときの回折効率を求めた。また、ヘイズ測定を行なった。結果は回折効率が最大となる露光量は５０μJ／ｃｍ2、そのときの回折効率６１％、ヘイズは１３であった。また光源のレーザーをＨｅ−Ｎｅレーザー（６３３ｎｍ）に変更して同様の測定を行なったところ回折効率が最大となる光量は１００μJ／ｃｍ2、そのときの回折効率６３％、ヘイズは１３であった。
この感材を用いることで本発明の露光装置を使用してホログラムを作成すれば、良好な画質を持ったホログラムを高速で作成することが可能である。３０×４０ｃｍのホログラムを１０分で露光し、現像処理を１０分で行なう頃が出来、連続して露光、現像が可能となる。
３次元の人物像から複数のデジカメでＲ，Ｇ，Ｂに分解して取得した左右視差のみの複数の２次元視差画像から形成した画像によるホログラムも良好な明るさと立体感を持つカラーホログラムになり、コンピュータグラフィックスから作成した３次元模型から作成した左右および上下の視差を含む複数の２次元画像から形成した画像によるホログラムはより自然に立体感のある画像が得られる。
【０１３５】
比較の感光材料として特開平６−４３６３４号公報の実施例記載のＰＯＥＡを用いた材料にて同様の測定を行なったところ、最適露光量は２００００μJ／ｃｍ2であり、そのときの回折効率は７５％、ヘイズは８であったが、この材料は本発明の露光装置での高速プリントでは必要露光量が不足しホログラムを作成することが出来ない。
【０１３６】
次に本発明の現像以降の処理について説明する。
図４には、本発明に用いられる自動現像機の一構成例が示されている。
【０１３７】
図４に示す自動現像機１は、本体ケース内に、現像液、漂白液および水洗水がそれぞれ入れられる現像槽２、漂白槽３および水洗槽４が、図中右側からこの順に並設されている。
【０１３８】
現像槽２内には、感光材料Ｓを槽内の所定の経路で搬送する搬送ローラ５１が配置されている。また、漂白槽３および水洗槽４においても、それぞれ同様の搬送ローラ５２および５３が配置されている。
【０１３９】
また、各処理槽２〜４および後述するスクイズ部８の間には、それぞれクロスオーバーローラ６１、６２および６４が設置されている。これらのクロスオーバーローラ６１、６２、６４は、感光材料を挟持した際に感光材料表面に付着する処理液を絞り取り、前槽から次槽への処理液の持ち込みを抑制している。
【０１４０】
なお、これらのクロスオーバーローラは、例えば、水により洗浄するなどし、現像液成分および漂白液成分の付着によるローラの汚れを防止するような構成とするのが好ましい。
【０１４１】
また、各処理槽２〜４の底部付近等のローラ間およびクロスオーバーローラ６１および６２の両側部には、感光材料を次のローラへ導くガイド７が設置されている。
【０１４２】
なお、搬送ローラ５１〜５３およびガイド７は、各処理槽毎にラックに組み立てられた状態で装填されているのが好ましい。
【０１４３】
本体ケース内に導入された感光材料は、上記各ローラ５１〜５３、６１、６２、６４により現像槽２、漂白槽３および水洗槽４内を順次搬送され、その間に各処理液に浸漬されて現像、漂白および水洗の処理がなされる。
【０１４４】
なお、各処理槽２〜４では、その処理槽に応じた処理液の補充、排液が行なわれ、また好ましくは処理液の循環も行なわれる。
【０１４５】
また、現像槽２、漂白槽３および水洗槽４においては、処理液の循環を行なうのが好ましく、これらは、それぞれ循環ポンプ１０、１１および１２により行なわれる。水洗槽４の循環部については後述する。
【０１４６】
水洗槽４への水洗水の供給およびその他必要な水の供給は、ストックタンク１８０よりなされる。このストックタンク１８０への水の供給は、水源（水道蛇口）１８７からの管１８５を通じてなされ、その流量は、バルブ１８６により調整される。この他、ストックタンク１８０を用いることなく、水道蛇口１８７から、直接、水洗槽４に水洗水を供給してもよい。
【０１４７】
水洗槽４の図４中左上方には、スクイズ部８が設けられている。このスクイズ部８には、複数対のスクイズローラ８１が感光材料の搬送経路に沿って設置され、これらのスクイズローラ８１で水洗後の感光材料を挟持、搬送することにより、感光材料から水分を除去する。
【０１４８】
スクイズ部８の図４中下方には、乾燥部９が設けられている。この乾燥部９は、ケーシング９１と、このケーシング９１内に乾燥用の温風を供給する温風供給手段９４とを有し、ケーシング９１の内部には、搬送ローラ９２およびガイド９３が感光材料の搬送経路に沿って設置されている。
【０１４９】
また、温風供給手段９４は送風ファン９５およびヒータ９６を内蔵し、ケーシング９１に連通するダクト９７を通じて、好ましくは３５〜１００℃程度（より好ましくは、４０〜８０℃程度）に加熱された温風をケーシング９１内へ供給する。ケーシング９１内では、スクイズ部８を経た感光材料が搬送ローラ９２により搬送され、供給される温風と接触して乾燥がなされる。
【図面の簡単な説明】
【０１５０】
【図１】本発明のシステム構成を示す図である。
【図２】本発明の実施の形態に係るホログラム露光装置の構成を示す斜視図である。
【図３】図２に示したホログラム露光装置の一部切欠正面図である。
【図４】本発明の実施形態に係るホログラムの現像処理装置の断面図である。
【符号の説明】
【０１５１】
１…自動現像機
２…現像槽
３…漂白槽
４…水洗槽
７…ガイド
８…スクイズ部
９…乾燥部
１０…循環ポンプ
１１…循環ポンプ
１２…循環ポンプ
１Ａ…記録媒体
２ａ，２ｂ，３ａ，３ｂ，４ａ，４ｂ…搬送ローラ
５Ａ…ガイド部
６Ａ…紫外線ランプ
７Ａ…ピンチローラ
８Ａ…ヒートローラ
９Ａ…ピンチローラ
１０Ａ…ヘッド
１１ａ，１１ｂ…ガイドシャフト
１２Ａ…可動部
１３…ＶＣＭ
１４…ＶＣＭヨーク
１５…ＶＣＭヨーク
１６…ＶＣＭ用マグネット
１７…ボイスコイル
２１Ｒ，２１Ｇ，２１Ｂ…光源装置
２２Ｒ，２２Ｇ，２２Ｂ…コリメータレンズ
２３Ｒ，２３Ｇ…ダイクロイックプリズム
２３Ｂ…反射プリズム
２４…空間光変調器
２５…反射プリズム
５１…搬送ローラ
５２…搬送ローラ
５３…搬送ローラ
６１…クロスオーバーローラ
６２…クロスオーバーローラ
６４…クロスオーバーローラ
８１…スクイズローラ
９１…ケーシング
９２…搬送ローラ
９３…ガイド
９４…温風供給手段
９５…送風ファン
９６…ヒータ
９７…ダクト
１８０…ストックタンク
１８５…管
１８６…バルブ
１８７…水道蛇口
Ｓ…感光材料
【図１】
2007188068.tif 000014
【図２】
2007188068.tif 000015
【図３】
2007188068.tif 000016
【図４】
2007188068.tif 000017